FR 2653143 A1 19910419 FR 8913650 A 19891013 La présente invention concerne un tissu non tissé imper- méable et présentant une haute résistance au feu, le tissu étant plus particulièrement prévu pour la fabrication de vêtements de travail et d'aménagements internes d' automobiles, d'avions, etc. Le tissu suivant 1 'invention est notamment utilisable pour la fabrication de vêtements permettant de travailler dans des instal- lations nucléaires o des zones sont contaminées par des poussiè- res, étant entendu que le tissu ne constitue toutefois pas une barrière contre les radiations. Dans le brevet américain US 4 272 851, il est décrit des vêtements dont le tissu est un non tissé en polyéthylène produit par filage, liage de millions de petites fibres de polyéthylène à chaud et sous pression, tel que le tissu non tissé commercialisé sous le nom de "Tyvek" par la Société Du Pont de Nemours. Le tissu obtenu est léger mais robuste, possédant une résistance exceptionnelle à la rupture et à la déchirure et conservant ses propriétés qu'il soit sec ou humide. Il forme une barrière capable de retenir des particules microscopiques de l'ordre d'un demi- micromètre. Ce tissu est utilisable pour fabriquer tous les vêtements, des combinaisons, des tabliers, des blouses, des cagoules, des surbottes, des coiffes, etc., ainsi que des embal- lages, des gaines, des housses de protection, etc. Il est particulièrement utile dans l'industrie nucléaire et est jetable après usage. Toutefois, ce tissu n'est pas classé Ml, c'est-à-dire résistant bien au feu, ce qui limite son utilisation. Il existe également un tissu non tissé thermosoudé en polypropylène sous la forme d'une nappe dotée d'une haute résistance, tel que le "TYPAR" commercialisé par la Société Du Pont de Nemours, dans lequel les filaments de polypropylène sont liés entre eux sans l'aide d'agents étrangers. Ce tissu peut notamment être utilisé pour des supports de tapis, des meubles rembourrés, de la literie, des revêtement de sièges pour tous véhicules, des sacs pour produits chimiques et déchets, des bâches de protection, des emballages, etc. Comme le non tissé précédemment mentionné, il n'est pas classé Mi. Or, il y a une demande de plus en plus pressante pour des tissus non tissés de classe Ml, comme 1 ' exigent certaines normes européennes ou internationales, particulièrement dans les domaines d'utilisation mentionnés ci-dessus. Un objet de la présente invention consiste à prévoir un tissu qui réponde à ces exigences de résistance au feu, avec au moins les mêmes champs d'application que les tissus mentionnés ci-dessus. Suivant une caractéristique de l'invention, il est prévu un tissu du type mentionné dans le préambule, se composant de deux couches, soit de l 'intérieur vers l 'extérieur: - une première couche de tissu non-tissé en polyéthylène de haute densité ou en polypropylène, tels que les tissus commercialisés sous les noms de TYVEK et de TYPAR respectivement, imprégnés d'une solution de sels conte- nant des halogènes ou non, et - une seconde couche de polyéthylène de classe Ml extrudé et laminé sur la première. Suivant une autre caractéristique, il est prévu un tissu comprenant les deux couches mentionnées ci-dessus, et dans lequel, avant l 'application de la couche de polyéthylène extrudé laminé, la face de la première couche tournée vers la seconde, a reçu, par impression, une couche intermédiaire de couleur de classe Ml. La préparation du tissu suivant l'invention peut être réalisée de la manière suivante. On prend du non-tissé TYVEK que l'on passe dans un foulard contenant une solution de sels contenant des halogènes et, éventuellement, du phosphore. Ensuite, une fois la couche de non-tissé imprégnée sèche, on lui applique une impression de couleur de classe Ml. Enfin, on applique par extrusion sur la face coloriée, un film de poly- éthylène extrudé laminé de classe Mi. Des essais au feu du tissu ainsi fabriqué ont été fait selon les normes françaises NF P 92503 - Essai au brûleur électrique applicable aux matériaux souples inférieurs ou égaux à 5 mm - et NF P 92504 - Essai de propagation de la flamme applicable aux matériaux souples non destinés à être collés sur un sub- jectile (essai complémentaire) -. L'essai au brûleur électrique a été réalisé conformément à l'arrêté du 30 juin 1983. La flamme pilote a été appliquée après s, 45 s, 75 s, 105 s, 135 s, 165 s, etc. Le résultat des essais est consigné dans le tableau 1 suivant. Tableau Eprouvettes Instant de Durée de Longueur Largeur 1 'inflammation 1 'inflammation détruite détruite après retrait de la flamme s s cm cm 1 0 0 24 0 2 0 0 22 0 3 0 0 24 0 4 0 0 22 0 On constate que la moyenne des longueurs détruites est de 23 cm. Il n'y a pas de chutes de gouttes non enflammées ou enflammées; la présence de fumées est d'importance faible; il n 'y a pas de points en ignition. L'essai de propagation de la flamme a été réalisé conformé- ment aux dispositions de l'arrêté du 30 juin 1983. Les résultats des essais sont consignés dans le Tableau 2. Tableau 2 Durée de propagation de flammes en s après retrait de la source de chaleur Eprouvettes ler 2ème 3ème 4ème 5ème 6ème 7ème.... 1 0 0 0 0 0 0 2 0 0 0 0 0 3 0 0 0 0 0 4 0 0 0 0 0 Les résultats de ces essais sont conformes, suivant la norme NF P 92 507, au classement de la catégorie Mi. REVENDICATIONS 1) Tissu non tissé imperméable et présentant une haute résistance au feu, caractérisé en ce qu'il se compose-de deux couches, soit de l 'intérieur vers l'extérieur: - une première couche de tissu non tissé en polyéthylène de haute densité ou en polypropylène, tels que les tissus commercialisés sous les noms de TYVEK et de TYPAR respectivement, imprégnés d'une solution de sels conte- nant des halogènes ou non, et - une seconde couche de polyéthylène de classe Ml extrudé et laminé sur la première. 2) Tissu suivant la revendication 1, caractérisé en ce qu'avant l'application de la seconde couche, la face de la première couche tournée vers la seconde, a reçu, par impression, une couche intermédiaire de couleur de classe Mi.